(57)【要約】【課題】磁気検出素子を用いた磁気センサの集積化を満たしつつ、飽和磁束密度も低減することができる磁気センサの磁性体配置構造を提供する。【解決手段】磁気センサ７は、多層構造を成しすとともに、最下層にセンサ基板としてSi（シリコン）を材質とする基板８が配設されている。基板８の上面には、基板８のほぼ全域に第１絶縁膜９が形成されている。第１絶縁膜９の上面には、第１絶縁膜９のほぼ全域に亘って磁性体層１０が形成されている。この磁性体層１０は、例えばNiFe（ニッケル鉄）の強磁性体を材質とするとともに、磁性体層１０の上部にある磁気抵抗素子６の飽和磁束密度を低減させる役目を果たしている。【選択図】図１
2007114019.tif 000002
【特許請求の範囲】
【請求項１】
延出方向を１以上の箇所で折り返した形状の磁気抵抗素子を、基板の表面に第１絶縁膜を介して設け、磁界発生部材から前記磁気抵抗素子にかけられた磁界を前記磁気抵抗素子によって検出する磁気センサの磁性体配置構造において、
前記基板と前記磁気抵抗素子との間に、前記磁気抵抗素子側に第２絶縁膜を形成した磁性体を設けたことを特徴とする磁気センサの磁性体配置構造。
【請求項２】
前記磁性体は、前記磁気抵抗素子の下面に層形状に形成された磁性体層であることを特徴とする請求項１に記載の磁気センサの磁性体配置構造。
【請求項３】
前記磁性体は、前記折り返し形状を成した前記磁気抵抗素子に生じるギャップの下方位置に、当該ギャップを埋めるように間欠的に設けられていることを特徴とする請求項１又は２に記載の磁気センサの磁性体配置構造。
【請求項４】
前記磁性体は、前記磁気抵抗素子よりも磁気感度が悪いものの、磁気飽和し易い材質が使用されていることを特徴とする請求項１〜３のうちいずれか一項に記載の磁気センサの磁性体配置構造。
【請求項５】
延出方向を１以上の箇所で折り返した形状の磁気抵抗素子を、基板の表面に絶縁膜を介して設け、磁界発生部材から前記磁気抵抗素子にかけられた磁界を前記磁気抵抗素子によって検出する磁気センサの磁性体配置構造において、
前記折り返し形状を成した前記磁気抵抗素子に生じるギャップの間に、磁性体を設けたことを特徴とする磁気センサの磁性体配置構造。
【発明の詳細な説明】
【技術分野】
【０００１】
本発明は、磁気抵抗素子で磁界を検出し、その磁界に応じた検出値を出力する磁気センサの磁性体配置構造に関する。
【背景技術】
【０００２】
従来、例えばシフトレバーの操作位置やステアリングホイールの回転角度等を検出するセンサとして、磁気抵抗素子（Magneto Resistive Effect素子：ＭＲＥ素子）を用いた磁気センサが使用されている。この種の磁気センサが例えば特許文献１に開示されている。この磁気センサの一例を図７（ａ），（ｂ）に示すと、磁気センサ５１のベースとなるシリコン基板５２の上面には、例えばSiO2を材質とする絶縁膜５３が形成されている。
【０００３】
絶縁膜５３の上面には、例えばNiCoを材質とする磁気抵抗素子５４が形成されている。磁気抵抗素子５４は、シフトレバー等の操作部材に取着された磁石が出す磁界（外磁場）Ｈの向きを検知し、その磁界Ｈの向きに応じた抵抗値をとる。よって、磁気センサ５１の出力が磁界Ｈの向きに応じた値をとることになり、このセンサ出力の変化を見ることで、シフトレバーの操作位置やステアリングホイールの回転角度が検出可能である。
【０００４】
また、磁気抵抗素子５４には、パターン長Ｌが長くなれば自身のとり得る最大抵抗値が高くなる特性がある。よって、磁気センサ５１（磁気抵抗素子５４）を集積化するために、磁気抵抗素子５４を複数箇所で折り返す形状（図７では略Ｓ字形状）とすることによって、磁気抵抗素子５４のパターン長Ｌを長くとり、磁気抵抗素子５４の抵抗値を確保している。このように、磁気抵抗素子５４を折り返し形状とすれば、磁気抵抗素子５４の集積化と、磁気抵抗素子５４の抵抗値確保の両方を満たすことが可能となる。
【特許文献１】特開２００２−３５７４５４号公報
【発明の開示】
【発明が解決しようとする課題】
【０００５】
図８（ａ），（ｂ）に示すように、磁気抵抗素子５４に磁界Ｈがかかると、磁気抵抗素子５４には磁界Ｈと同じ方向（図８の紙面左から右へ向かう方向）に磁化Ｍが生じるが、この際の磁気抵抗素子５４には、磁界Ｈに対して反対向きの磁界ＨＸ（以下、反磁場と言う）が生じる。磁気抵抗素子５４に大きな反磁場ＨＸが生じると、磁気抵抗素子５４の飽和磁束密度が高くなることから、磁力の強い磁石を用いて強い磁界を磁気抵抗素子５４にかけてないと、磁気抵抗素子５４から出力が得られなくなるため、反磁場ＨＸはなるべく小さい方が好ましい。
【０００６】
ここで、磁気抵抗素子５４には幅Ｗが細くなれば抵抗値が高くなる特性があるので、磁気センサ５１の集積化の観点から、磁気抵抗素子５４の幅Ｗを小さくして磁気抵抗素子５４の抵抗値を稼ぎ、磁気抵抗素子の感度を高くすることも考えられる。しかし、磁界Ｈの向きに対して磁気抵抗素子５４の幅が小さい程、反磁場ＨＸは大きくなる特性があることから、磁気抵抗素子５４の幅Ｗを細くすると反磁場ＨＸが大きくなり、飽和磁束密度が高くなってしまう。よって、磁気センサ５１の集積化を満たすために磁気抵抗素子５４の幅Ｗを細くするにしても、それには限度がある。
【０００７】
逆に、磁気抵抗素子５４の反磁場ＨＸを低減するには磁気抵抗素子５４の幅Ｗを大きいままとすればよいが、この場合にはセンサ集積化が満たせない。また、磁気抵抗素子５４の幅Ｗが大きい場合、磁気抵抗素子５４の抵抗値は小さいことから、磁気センサ５１に要する消費電流が大きいという問題も生じる。更に、磁気抵抗素子５４の抵抗値を上げるために、磁気抵抗素子５４のパターン長Ｌを長くすることも考えられるが、これは磁気センサ５１の集積化に不利である。
【０００８】
本発明の目的は、磁気検出素子を用いた磁気センサの集積化を満たしつつ、飽和磁束密度も低減することができる磁気センサの磁性体配置構造を提供することにある。
【課題を解決するための手段】
【０００９】
上記問題点を解決するために、本発明によれば、延出方向を１以上の箇所で折り返した形状の磁気抵抗素子を、基板の表面に第１絶縁膜を介して設け、磁界発生部材から前記磁気抵抗素子にかけられた磁界を前記磁気抵抗素子によって検出する磁気センサの磁性体配置構造において、前記基板と前記磁気抵抗素子との間に、前記磁気抵抗素子側に第２絶縁膜を形成した磁性体を設けたことを要旨とする。
【００１０】
この構成によれば、磁気センサ（磁気抵抗素子）の集積化を満たすために、磁気抵抗素子を折り返した形状とすることによって磁気抵抗素子の抵抗値を確保していることから、磁気抵抗素子は例えば１本の幅が細いセンサエレメントを複数箇所で折り返した形状を成すことになる。ところで、磁気抵抗素子には幅が細い部分において反磁場が大きくなる特性があるため、反磁場が大きくなると磁気抵抗素子の飽和磁束密度が高くなるため、大きな磁界を発生し得る磁界発生部材を用意する必要が生じ、これは好ましくない。
【００１１】
しかし、本発明においては、磁気抵抗素子の下部に磁性体が設けられているため、折り返し形状とすることで磁気抵抗素子に生じるギャップの部分で、磁性体が磁気通路として機能（チャネル効果）する。よって、磁気抵抗素子の磁気特性が見かけ上１枚のベタ膜（１枚の平板膜）の特性として得られるため、磁気抵抗素子の幅が見かけ上広くとれた状態となり、磁気抵抗素子に生じる反磁場が低く抑えられる。よって、磁気抵抗素子の飽和磁束密度も低く抑えることが可能となり、磁界の大きな磁界発生部材を用意する必要もなくなる。
【００１２】
本発明によれば、前記磁性体は、前記磁気抵抗素子の下面に層形状に形成された磁性体層であることを要旨とする。
この構成によれば、磁性体を層形状とすれば、例えばスパッタ等の簡単な製造方法で磁性体を形成することができ、簡単に磁性体を基板上に設けることが可能となる。
【００１３】
本発明によれば、前記磁性体は、前記折り返し形状を成した前記磁気抵抗素子に生じるギャップの下方位置に、当該ギャップを埋めるように間欠的に設けられていることを要旨とする。
【００１４】
この構成によれば、基板上に設ける磁性体を、磁気抵抗素子に生じるギャップを埋めるように間欠的に形成するため、磁性体を部分的に設けるだけで済むことになり、基板上に磁性体を設けるにしても、磁性体ができる限り少ない量で済む。
【００１５】
本発明によれば、前記磁性体は、前記磁気抵抗素子よりも磁気感度が悪いものの、磁気飽和し易い材質が使用されていることを要旨とする。
この構成によれば、磁気抵抗素子には磁気感度が高い材質ものを使用したいが、例えば磁気感度が高い上に磁気飽和し難い材質となると、その種の磁気抵抗素子は高価であるため、磁気抵抗素子に要するコストが高くなり、この種の材質のものを用いることは実装に向かない。よって、磁気抵抗素子としては、結局のところ例えばNiCo等のような磁気感度が高いものの、磁気飽和し難い（即ち、飽和磁束密度が高い）材質のものを用いることになる。
【００１６】
そして、本発明においては、磁気抵抗素子の飽和磁束密度を下げるために磁気抵抗素子の下部に磁性体を設けるが、磁気抵抗素子にNiCoを用いる理由と同様に、コスト面から鑑みて、磁気抵抗素子よりも磁気感度が悪いものの磁気飽和し易い材質のものを磁性体として用いている。よって、磁気抵抗素子と磁束密度との間でお互い不足する特性を補う状態となり、より低いコストで磁気抵抗素子の磁気感度の確保と、飽和磁束密度の低減とを満たすことが可能となる。
【００１７】
本発明によれば、延出方向を１以上の箇所で折り返した形状の磁気抵抗素子を、基板の表面に絶縁膜を介して設け、磁界発生部材から前記磁気抵抗素子にかけられた磁界を前記磁気抵抗素子によって検出する磁気センサの磁性体配置構造において、前記折り返し形状を成した前記磁気抵抗素子に生じるギャップの間に、磁性体を設けたことを要旨とする。
【００１８】
この構成によれば、磁気センサ（磁気抵抗素子）の集積化を満たすために、磁気抵抗素子を折り返した形状とすることによって磁気抵抗素子の抵抗値を確保していることから、磁気抵抗素子は例えば１本の幅が細いセンサエレメントを複数箇所で折り返した形状を成すことになる。ところで、磁気抵抗素子には幅が細い部分において反磁場が大きくなる特性があるため、反磁場が大きくなると磁気抵抗素子の飽和磁束密度が高くなるため、大きな磁界を発生し得る磁界発生部材を用意する必要が生じ、これは好ましくない。
【００１９】
しかし、本発明においては、磁気抵抗素子を折り返し形状とすることによって磁気抵抗素子に生じるギャップに磁性体を設けるため、磁性体がそのギャップの部分で磁気通路として機能（チャネル効果）する。よって、磁気抵抗素子の磁気特性が１枚のベタ膜（１枚の平板膜）の特性として得られるため、磁気抵抗素子の幅が見かけ上広くとれた状態となり、磁気抵抗素子に生じる反磁場が低く抑えられる。よって、磁気抵抗素子の飽和磁束密度も低く抑えることが可能となり、磁界の大きな磁界発生部材を用意する必要もなくなる。
【発明の効果】
【００２０】
本発明によれば、磁気検出素子を用いた磁気センサの集積化を満たしつつ、飽和磁束密度も低減することができる。
【発明を実施するための最良の形態】
【００２１】
（第１実施形態）
以下、本発明を具体化した磁気センサの磁性体配置構造の第１実施形態を図１〜図４に従って説明する。
【００２２】
図３に示すように、自動変速機で走行ギヤの切り換えが行われる車両（オートマチック車）１には、自動変速機のギヤ切り換え時に操作するシフトレバー２が搭載されている。シフトレバー２は、基端を支点に回動可能な状態で車体３に支持されている。シフトレバー２と車体３との間には、シフトレバー２の操作位置（操作角度）を磁気的に検出する磁気検出装置４が配設されている。
【００２３】
図１（ａ）に示すように、シフトレバー２には、周囲に磁界を発生する磁石５が取り付けられている。また、図１（ａ），（ｂ）に示すように、車体３において磁石５と対向する位置には、磁気抵抗素子６から成る磁気センサ７が取り付けられている。磁石５から出力される磁界Ｈが磁気センサ７にかかった際には、磁気抵抗素子６がその磁界Ｈの向きに応じた抵抗値をとる。よって、磁気センサ７は、自身にかかる磁界Ｈの向きに応じた検出値を例えば電圧信号等で出力する。なお、磁石５が磁界発生部材に相当する。
【００２４】
磁気センサ７は、多層構造を成すとともに、最下層にセンサ基板としてSi（シリコン）を材質とする基板８が配設されている。基板８の上面には、基板８のほぼ全域に第１絶縁膜９が形成されている。第１絶縁膜９は、基板８上に酸化膜として形成されるものであり、例えばSiO2を材質としている。第１絶縁膜９は、例えば通常真空装置でPVD（Physical Vapor Deposition）又はCVD（Chemical Vapor Deposition）で成膜されている。
【００２５】
第１絶縁膜９の上面には、第１絶縁膜９のほぼ全域に亘って磁性体層１０が形成されている。この磁性体層１０は、例えばNiFe（ニッケル鉄）の強磁性体を材質とするとともに、磁性体層１０の上部にある磁気抵抗素子６の飽和磁束密度を低減させる役目を果たしている。磁性体層１０は、例えばスパッタ等の製法を用いて製造され、本例においてはベタ層形状（平板形状）に形成されている。なお、磁性体層１０が磁性体を構成する。
【００２６】
磁性体層１０の上面には、磁性体層１０のほぼ全域に亘って第２絶縁膜１１が形成されている。第２絶縁膜１１は、第１絶縁膜９と同様に酸化膜として形成されるものであり、磁気抵抗素子６と磁性体層１０とを電気的に絶縁状態にする。また、第２絶縁膜１１は、第１絶縁膜９と同様に例えばSiO2を材質とするとともに、例えば通常真空装置でPVDやCVD等によって成膜されている。
【００２７】
第２絶縁膜１１の上面には、磁気センサ７の周囲に存在する磁界Ｈを検知する磁気抵抗素子６が形成されている。磁気抵抗素子６は、複数箇所で折り返す形状を成し、本例においては２箇所で折り返されることによって略Ｓ字形状に形成されている。磁気抵抗素子６にはパターン長Ｌが長いと抵抗値が高くなる特性があるため、磁気抵抗素子６を折り返し形状とすれば、小さなスペースで磁気抵抗素子６のパターン長Ｌを長くとることが可能となるため、磁気センサ７（磁気抵抗素子６）の集積化を満たしつつ、磁気抵抗素子６の抵抗値も確保することが可能である。
【００２８】
ところで、磁気抵抗素子６を折り返し形状とした場合、磁気抵抗素子６には、その折り返し部分においてギャップ１２が生じた状態となる。本例のように磁気抵抗素子６を２箇所で折り返した場合には、中央部を挟んだ左右両側の２箇所にギャップ１２ａ，１２ｂが生じる。磁気抵抗素子６は、磁性体層１０と同様に、例えばスパッタ等の製法を用いて、第２絶縁膜１１の上面に形成される。
【００２９】
シフトレバー２がシフト操作されると、磁石５と磁気センサ７との間の相対位置関係が変わるため、磁気センサ７に付与される磁界Ｈの向きが、シフト操作位置に応じた磁界方向をとることになる。よって、磁気センサ７がこの磁界向きの変化を検出して、その磁界向きに応じた検出値を出力することから、この検出値を見ることによってシフトレバー２の操作位置を検出する。
【００３０】
さて、図２（ａ），（ｂ）に示すように、磁石５の磁界Ｈが磁気抵抗素子６にかかると、磁気抵抗素子６はその磁界Ｈと同じ方向に磁化される。本例のように、磁石５からの磁界Ｈが２つのギャップ１２を直交して跨ぐ方向（図２の紙面左から右に向かう方向）に沿って磁気抵抗素子６に付与された場合、磁気抵抗素子６は磁界Ｈと同じ方向に磁化される。よって、この磁界Ｈが付与された磁気抵抗素子６には、図２の紙面左から右に向かう方向に磁化ＭＡが生じた状態となる。
【００３１】
ところで、磁気抵抗素子６に磁界Ｈがかかると、磁気抵抗素子６には磁界Ｈの反対向きに反磁場ＨＡが生じるが、磁気抵抗素子６の幅Ｗ１（図２（ａ）参照）が細いとこの反磁場ＨＡが大きくなり、磁気抵抗素子６の飽和磁束密度が高くなる。このように飽和磁束密度が高くなると、強い磁界Ｈを発生する磁石５を用意する必要が生じ、これはあまり好ましくない。よって、磁気抵抗素子６には幅Ｗ１が小さくなると抵抗値が高くなる特性があるからといって、磁気センサ７（磁気抵抗素子６）の集積化を目的に磁気抵抗素子６の幅Ｗ１を小さくし過ぎると、それに応じて反磁場ＨＡの影響が大きくなってしまう。
【００３２】
ここで、磁気抵抗素子６に磁界Ｈが付与された際、磁性体層１０にも磁界Ｈがかかるため、磁性体層１０も磁界Ｈと同一方向に磁化されることから、磁性体層１０にも磁界Ｈと同一方向に磁化ＭＢが生じた状態となる。このとき、磁気抵抗素子６と磁性体層１０との間でチャネル効果が生じ、これによって磁気抵抗素子６と磁性体層１０との間に磁気経路が生じ、ギャップ１２を挟んだ隣同士の磁気抵抗素子６の間には、そのギャップ１２を埋めるように磁化ＭＣが発生した状態となる。
【００３３】
よって、抵抗値を稼ぐために磁気抵抗素子６を折り返し形状として磁気抵抗素子６にギャップ１２が生じていても、磁気抵抗素子６の下部にある磁性体層１０によって、磁気抵抗素子６の磁気特性が１枚のベタ膜に近い特性をとることになる。ここで、磁気抵抗素子６には幅Ｗ１が広くなれば飽和磁束密度（反磁場ＨＡ）が低減する特性があるため、磁気抵抗素子６の下部に磁性体層１０を形成すれば、磁気抵抗素子６の幅Ｗ１が見かけ上、大きい状態となり、磁気抵抗素子６の飽和磁束密度（反磁場ＨＡ）が低下する。このため、折り返し形状の磁気抵抗素子６の幅Ｗ１を小さくして磁気センサ７の集積化を図ったとしても、磁気抵抗素子６の飽和磁束密度を極力小さく抑えることが可能となる。
【００３４】
従って、本例においては、磁気センサ７（磁気抵抗素子６）の集積化を目的として、磁気抵抗素子６の幅Ｗ１を小さくしたとしても、磁気抵抗素子６の下部に磁性体層１０を形成することによって、磁気抵抗素子６に発生する反磁場ＨＡを低減させることが可能である。このため、磁気センサ７を集積化する目的から、折り返し形状の磁気抵抗素子６の幅Ｗ１を小さくしても、磁気抵抗素子６のパターン形状を変えることなく、磁気抵抗素子６の飽和磁束密度を低減させることが可能となる。
【００３５】
また、NiCo及びNiFeにおいて磁界Ｈと抵抗変化率との関係の波形図を図４に示すと、抵抗変化率が高ければ磁気感度がいいと言えることから、同図からも分かるように、NiCoには、磁気飽和し難いが磁気感度がいいという特性がある。一方で、NiFeには、磁気飽和し易いが、磁気感度が悪いという特性がある。
【００３６】
本例においては、磁気抵抗素子６の材質としてNiCoを使用しているため、この磁気抵抗素子６は、磁気感度は高いものの磁気飽和し難い（即ち、飽和磁束密度が高い）特性を有することになる。ここで、例えば磁気抵抗素子６の材質に、磁気感度が高い上に磁気飽和し易い材質を用いればよいが、この種の素材は高価であるため、磁気抵抗素子６に要するコストが高くなり、この材質を用いることは実装に向かない。よって、結局のところ磁気抵抗素子６としてはNiCoを採用するのが現実的である。
【００３７】
一方、本例においては、磁性体層１０の材質としてNiFeを使用しているため、この磁性体層１０は、磁気感度が低いものの磁気飽和し易い（即ち、飽和磁束密度が低い）特性を有することになる。よって、磁気抵抗素子６と磁性体層１０との間でお互い不足する特性を補い合う状態となり、より低いコストで磁気抵抗素子６の磁気感度確保と、磁気抵抗素子６の飽和磁束低減とを満たすことが可能となる。
【００３８】
本実施形態の構成によれば、以下に記載の効果を得ることができる。
（１）磁気抵抗素子６の下部に磁性体層１０を形成したので、磁気抵抗素子６に磁界Ｈが付与された際には、磁性体層１０がチャネル効果によって磁気経路として作用するため、磁気特性としてベタ膜に近い特性が得られる。よって、折り返し形状の磁気センサ７を集積化するために磁気抵抗素子６の幅Ｗ１を小さくしたとしても、磁気抵抗素子６の下部に磁性体層１０を形成すれば、磁気抵抗素子６の飽和磁束密度を低下させることができる。従って、磁気センサ７（磁気抵抗素子６）の集積化と磁気抵抗素子６の飽和磁束密度低減とを両立を図ることができる。
【００３９】
（２）磁気抵抗素子６の下部に形成する磁性体を層状の磁性体層１０としたので、例えばスパッタ等の簡単な製造方法で磁性体を一度に形成することができ、磁気抵抗素子６の下部に磁性体を形成するにしても、複雑な製造工程を必要としない。
【００４０】
（３）磁気抵抗素子６の材質をNiCoとし、磁性体層１０の材質をNiFeとしたので、磁気抵抗素子６と磁性体層１０との間でお互いに不足する特性を補い合うことになり、より低いコストで磁気抵抗素子６の磁気感度を確保と、磁気抵抗素子６の飽和磁束密度の低減とを両立することができる。
【００４１】
（４）磁気抵抗素子６を折り返し形状としたので、小さいスペースにおいて磁気抵抗素子６のパターン長Ｌが確保されるため、磁気抵抗素子６の抵抗値を確保した状態で、磁気抵抗素子６を小型にすることができる。
【００４２】
（５）磁性体には、層厚が薄いと磁気飽和し易くなる特性（但し、磁気感度は悪化する）がある。従って、この種の磁性体から成る磁気抵抗素子６や磁性体層１０を、できるだけ薄く形成すれば、磁気抵抗素子６の飽和磁束密度低減に効果がある。
【００４３】
（第２実施形態）
次に、第２実施形態を図５に従って説明する。なお、第２実施形態は、第１実施形態に設けた磁性体の位置を変更したのみの構成であるため、同様の部分については詳細な説明を省略し、異なる部分のみ説明する。
【００４４】
図５に示すように、第１絶縁膜９の上面には、第１実施形態と同様の折り返し形状で磁気抵抗素子６が形成されている。磁気抵抗素子６のギャップ１２には、磁気抵抗素子６の飽和磁束密度を低減させる補助磁性体２１が形成されている。補助磁性体２１は、長細い平板形状に形成されるとともに、本例においては磁気抵抗素子６にギャップ１２が２つあるため、その個数に合わせて２つ形成されている。また、補助磁性体２１は、例えばスパッタ等の製法によって第１絶縁膜９上に形成され、磁気抵抗素子６とほぼ同じ層厚となっている。
【００４５】
本例の磁気抵抗素子６の幅Ｗ２は、第１実施形態の時の幅Ｗ１と比べて値が小さく設定されている。これは、ギャップ１２に補助磁性体２１を配置する方法は、磁気抵抗素子６の下部に磁性体層１０を配置する方法に比べて、磁気抵抗素子６の磁気特性上昇の度合いが高いからである。従って、ギャップ１２に補助磁性体２１を配置すれば、磁気抵抗素子６の幅Ｗ２を第１実施形態の時の値よりも小さくしても、充分に低い飽和磁束密度に設定可能となるため、補助磁性体２１を磁気抵抗素子６のギャップ１２に配置する構造を用いても、磁気抵抗素子６の全体サイズは変わらない。
【００４６】
従って、第２実施形態によれば、第１実施形態に記載の（３）〜（５）の効果に加えて以下の効果を得ることができる。
（６）磁気抵抗素子６に磁界Ｈが付与された際には、磁気抵抗素子６と補助磁性体２１との間にチャネル効果が生じて、磁気抵抗素子６の磁気特性が１枚のベタ膜に近い特性をとることになる。よって、折り返し形状の磁気センサ７を集積化するために磁気抵抗素子６の幅Ｗ２を小さくしたとしても、磁気抵抗素子６のギャップ１２に補助磁性体２１を形成すれば、磁気抵抗素子６の飽和磁束密度を低下させることができる。従って、磁気センサ７（磁気抵抗素子６）の集積化と磁気抵抗素子６の飽和磁束密度低減とを両立を図ることができる。
【００４７】
なお、本実施形態は上記構成に限定されず、以下の態様に変更してもよい。
・  第１実施形態において、磁性体は層形状の磁性体層１０であることに限定されない。例えば、図６に示すように、磁気抵抗素子６のギャップ１２の下方位置において、このギャップ１２を埋めるように間欠的に形成された補助磁性体３１でもよい。この場合、磁気抵抗素子６の飽和磁束密度低減のために増設する磁性体を部分的に設けるだけで済み、増設磁性体の量ができる限り少ない量で済む。
【００４８】
・  第１、第２実施形態及び上記別例において、磁気抵抗素子６及び磁性体層１０（補助磁性体２１，３１）の材質は、強磁性体であってもNiCoやNiFeに限らず、これ以外の強磁性体を用いてもよい。また、磁気抵抗素子６及び磁性体層１０（補助磁性体２１，３１）の材質は、強磁性体に限らず、例えばInSb（インジウム・アンチモン）、InAs（インジウム・ヒ素）、GaAs（ガリウム・ヒ素）等の化合物半導体を用いてもよい。
【００４９】
・  第１及び第２実施形態において、磁界発生部材は磁石５に限らず、磁界Hを発生するものであれば、磁界発生源は特に限定されない。
・  第１及び第２実施形態において、第１絶縁膜９及び第２絶縁膜１１の材質はSiO2に限定されない。例えば、TiO2（二酸化チタン）、Al2O3（三酸化二アルミニウム）、Si3N4（四窒化三シリコン）、Ta2O3（五酸化二タンタル）、HfO2（二酸化ハフニウム）、ZrO2（二酸化ジルコニウム）、シリコンオキシナイトライド等を採用してもよい。
【００５０】
・  第１及び第２実施形態において、磁気抵抗素子６の形状は、２箇所で折り返した略Ｓ字形状であることに限らず、例えば１箇所のみで折り返したＵ字形状や、３箇所以上で折り返したギザ形状でもよい。
【００５１】
・  第１及び第２実施形態において、基板８上に、第１実施形態で述べた磁性体層１０と、第２実施形態で述べた補助磁性体２１の両方を形成してもよい。この場合、磁気抵抗素子６の飽和磁束密度低減効果が高まり、磁気抵抗素子６の飽和磁束密度をより一層低い値に抑制することができる。
【００５２】
・  第１及び第２実施形態において、本例の磁気検出装置４は、シフトレバー２の操作位置検出に用いられることに限定されず、操作位置や操作角度の検出が必要な操作装置であれば、採用対象は特に限定されない。
【００５３】
次に、上記実施形態及び別例から把握できる技術的思想について、それらの効果とともに以下に追記する。
（１）延出方向を１以上の箇所で折り返した形状の磁気抵抗素子を、基板の表面に第１絶縁膜を介して設け、磁界発生部材から前記磁気抵抗素子にかけられた磁界を前記磁気抵抗素子によって検出する磁気センサの磁性体配置構造において、前記基板と前記磁気抵抗素子との間に、前記磁気抵抗素子側に第２絶縁膜を形成した磁性体を設け、前記折り返し形状を成した前記磁気抵抗素子に生じるギャップの間に磁性体を設けたことを特徴とする磁気センサの磁性体配置構造。この場合、磁気抵抗素子の飽和磁束密度低減効果が高まり、磁気抵抗素子の飽和磁束密度をより一層低い値に抑制することが可能となる。
【図面の簡単な説明】
【００５４】
【図１】（ａ）は第１実施形態における磁気センサの構成を示す断面図、（ｂ）は同じく磁気センサの平面図。
【図２】磁気センサに磁界が付与された際の磁気抵抗素子の状態を示す図であり、（ａ）は磁気センサの平面図、（ｂ）は断面図。
【図３】車内状態を示す斜視図。
【図４】NiCo及びNiFeにおいて磁界Ｈと抵抗変化率との関係を示す波形図。
【図５】（ａ）は第２実施形態における磁気センサの構成を示す断面図、（ｂ）は同じく磁気センサの平面図。
【図６】別例における磁気センサの断面図。
【図７】（ａ）は従来における磁気センサの構成を示す断面図、（ｂ）は同じく磁気センサの平面図。
【図８】従来において磁気センサに磁界が付与された際の磁気抵抗素子の状態を示す図であり、（ａ）は磁気センサの平面図、（ｂ）は断面図。
【符号の説明】
【００５５】
５…磁界発生部材としての磁石、６…磁気抵抗素子、７…磁気センサ、８…基板、９…絶縁膜としての第１絶縁膜、１０…磁性体を構成する磁性体層、１１…第２絶縁膜、１２（１２ａ，１２ｂ）…ギャップ、２１…磁性体を構成する補助磁性体、３１…磁性体を構成する補助磁性体、Ｈ…磁界。
【図１】
2007114019.tif 000003
【図２】
2007114019.tif 000004
【図３】
2007114019.tif 000005
【図４】
2007114019.tif 000006
【図５】
2007114019.tif 000007
【図６】
2007114019.tif 000008
【図７】
2007114019.tif 000009
【図８】
2007114019.tif 000010